(57)【要約】      （修正有）【課題】ヘッドスピードが低い初心者等が打撃をしても飛距離を伸ばすことが可能であり、且つ打感を向上することができるゴルフボールを提供する。【解決手段】最内層１、及びこれを覆う最外層５を有するコア１０と、コア１０を覆うカバー７と、を備え、最外層５の径方向内方の表面のＪＩＳ−Ｃ硬度が８５〜１００であり、最内層１の径方向外方の表面のＪＩＳ−Ｃ硬度が、最外層５の径方向内方の表面のＪＩＳ−Ｃ硬度よりも２５以上低く、最内層１の中心のＪＩＳ−Ｃ硬度が５０以下である。【選択図】図１
2012020118.tif 000002
【特許請求の範囲】
【請求項１】
最内層、及びこれを覆う最外層を有するコアと、
前記コアを覆うカバーと、を備え、
前記最外層の径方向内方の表面のＪＩＳ−Ｃ硬度が８５〜１００であり、
前記最内層の径方向外方の表面のＪＩＳ−Ｃ硬度が、前記最外層の径方向内方の表面のＪＩＳ−Ｃ硬度よりも２５以上低く、
前記最内層の中心のＪＩＳ−Ｃ硬度が５０以下である、ゴルフボール。
【請求項２】
前記最外層の層厚が３ｍｍ以上である、請求項１に記載のゴルフボール。
【請求項３】
前記最内層は、内芯部と、当該内芯部を覆う包囲層と、を備えており、
前記包囲層の径方向外方の表面のＪＩＳ−Ｃ硬度が７０以下である、請求項１または２に記載のゴルフボール。
【請求項４】
前記最内層の径は、３６ｍｍ以下である、請求項１から３のいずれかに記載のゴルフボール。
【請求項５】
前記包囲層は、
前記内芯部の表面から突出し、径方向外方の先端が前記最外層に達する少なくとも一つの支持部と、
前記支持部の間に形成される凹部に充填される充填層と、
を備えている、請求項３に記載のゴルフボール。
【請求項６】
前記支持部が複数設けられ、当該複数の支持部が前記内芯部の表面に沿って点対称となるように形成されている、請求項５に記載のゴルフボール。
【発明の詳細な説明】
【技術分野】
【０００１】
本発明は、多層構造のゴルフボールに関する。
【背景技術】
【０００２】
近年、ゴルフボールは、高い反発性及び打撃時のソフトフィーリングを兼ね備えた種々のものが提案されており、その一種にボールを複数の層で構成する多層構造のゴルフボールがある。一般に、多層構造のゴルフボール、特に３層構造以上のゴルフボールでは、目的とする性能を創出するため、硬度の異なる層を組み合わせている。例えば、硬度の低いコアに、硬度の高い中間層を被覆し、その外側をカバーで覆うと、高反発のゴルフボールを構成することができる。このようなゴルフボールとしては、例えば、特許文献１に記載のものがある。
【先行技術文献】
【特許文献】
【０００３】
【特許文献１】米国特許第6,485,378号明細書
【発明の開示】
【発明が解決しようとする課題】
【０００４】
上記のように、高反発材料からなる層をゴルフボールの外層に配置すると、ヘッドスピードが低い初心者等が打撃しても飛距離を伸ばすことができるという利点がある。しかしながら、高反発材料は硬度が必然的に硬くなる為反発性能が大きすぎると、打感が硬くなるおそれがある。
【０００５】
本発明は、上記問題を解決するためになされたものであり、ヘッドスピードが低い初心者等が打撃をしても飛距離を伸ばすことが可能であり、且つ打感を向上することができるゴルフボールを提供することを目的とする。
【課題を解決するための手段】
【０００６】
本発明に係るゴルフボールは、最内層、及びこれを覆う最外層を有するコアと、前記コアを覆うカバーと、を備え、前記最外層の径方向内方の表面のＪＩＳ−Ｃ硬度が８５〜１００であり、前記最内層の径方向外方の表面のＪＩＳ−Ｃ硬度が、前記最外層の径方向内方の表面のＪＩＳ−Ｃ硬度よりも２５以上低く、前記最内層の中心のＪＩＳ−Ｃ硬度が５０以下である。
【０００７】
この構成によれば、最外層の径方向内方の表面のＪＩＳ−Ｃ硬度が８５〜１００と高いため、打撃時に高い反発性能を得ることができる。したがって、クラブのヘッドスピードの低い使用者であっても、飛距離を伸ばすことができる。その一方で、最内層の径方向外方の表面のＪＩＳ−Ｃ硬度が、最外層の径方向内方の表面のＪＩＳ−Ｃ硬度よりも２５以上低く、且つ最内層の中心のＪＩＳ−Ｃ硬度が５０以下としているため、打感を柔らかくすることができる。このように、ヘッドスピードの低い使用者にとっては、打感を柔らかくすることができるが、ヘッドスピードが低い限りにおいては、最内層の硬度が低くなっても、反発には大きい影響を与えることはない。よって、このような使用者にとって、本発明に係るゴルフボールは、高い反発性能と良好な打感を提供することができる。
【０００８】
また、最内層と最外層との間の硬度差が大きいので、次のような利点がある。まず、ドライバーで打撃を行った場合、打撃力は、クラブフェース面の法線方向に大きく作用し変形が大きくなる。その一方で、クラブフェース面に平行な方向（ボールの接線方向）に作
用する摩擦力は小さい。本発明のようにカバー及び中間層の硬度がコアよりも高いゴルフボールでは、相対的に外部が硬いため、打撃を受けた際の変形時には上記摩擦力が小さくなる。その結果、バックスピンを低減することができる(効果１)。また、バックスピンを生じさせる摩擦力は、ボールへの打撃が始まってからボールの球面方向に捻り力を付与するのであるが、ボールがクラブフェース面から離れる過程においては、ボールの弾性力により捻れたボールが元に戻ろうとする。この際、コアの硬度がカバー及び中間層よりも低いと打撃による衝撃力が長く持続するため、上記のような硬度差を設けると、捻り戻り作用がさらに大きくなる。その結果、バックスピンが低減される(効果２)。よって、これら２つの効果により、バックスピンの量は少なくなる。また、打撃時の摩擦力が小さいため、飛び出し角が大きくなる。
【０００９】
さらに、上記ゴルフボールにおいては、高いヘッドスピードで打撃を行うと、コアの変形がさらに大きくなり、反発が低下するが、これによって、規則に定められた規定の反発係数を遵守することができる。
【００１０】
上記ゴルフボールにおいては、最外層の層厚を３ｍｍ以上とすることができる。このように、高い硬度を有する最外層の層厚を設定することで、高い反発性能を得ることができ、低いヘッドスピードにおいても飛距離を伸ばすことができる。
【００１１】
上記ゴルフボールにおいては、最内層を、内芯部と、この内芯部を覆う包囲層とで構成することができる。このとき、包囲層の径方向外方の表面のＪＩＳ−Ｃ硬度を７０以下とすることができる。上記のように、コアの中心部、つまり、内芯部の中心のＪＩＳ−Ｃ硬度が５０以下であるのに対し、最外層の硬度はこれよりも２５以上となっており、硬度差が大きくなっている。そのため、コアの中心付近の大きい変形に最外層が追随できず、最外層が損傷するおそれがある。これに対して、最内層を、内芯部と包囲層とで構成し、包囲層の硬度を７０以下とすると、最外層とコアの中心部との間の大きい硬度差を包囲層によって緩和することができる。このため、コアの中心部の大きい変形によっても最外層の損傷を防止することができ、耐久性を向上することができる。
【００１２】
上記ゴルフボールにおいては、最内層の径を３６ｍｍ以下とすることができる。なお、この径は、最内層が一層で形成されている場合も、内芯部と包囲層とで形成されている場合も同じである。
【００１３】
また、包囲層は、内芯部の表面から突出し、径方向外方の先端が最外層に達する少なくとも一つの支持部と、支持部の間に形成される凹部に充填される充填層とで構成することができる。
【００１４】
この構成によれば、支持部によって、内芯部を支持することができる。したがって、ボールを製造する際には、支持部によって内芯部をボールの中心に保持することができ、偏芯を防止することができる。なお、支持部の間に充填される充填層は、支持部と同一材料或いは異なる材料とすることができる。また、支持部は内芯部と一体的に形成することもできる。
【００１５】
また、支持部を複数設ける場合、複数の支持部をコアの表面に沿って点対称となるように形成することができる。このようにすると、支持部が点対称に配置されるため、ボールを製造する際に金型からの型抜きを容易に行うことができる。また、ボールの重量バランスも向上することができる。
【発明の効果】
【００１６】
本発明に係るゴルフボールによれば、ヘッドスピードが低い初心者等が打撃をしても飛
距離を伸ばすことが可能であり、且つ打感を向上することができる。
【図面の簡単な説明】
【００１７】
【図１】本発明に係るゴルフボールの第１実施形態を示す断面図である。
【図２】図１のゴルフボールの硬度の測定方法を示す断面図である。
【図３】図１のゴルフボールの作用効果のメカニズムを示す図である。
【図４】図１のゴルフボールの作用効果のメカニズムを示す図である。
【図５】本発明に係るゴルフボールの第２実施形態を示す断面図である。
【図６】図５のゴルフボールの内芯部（ａ）、内芯部とリブからなる半成品（ｂ）、内芯部とリブと充填層とからなる半成品（ｃ）をそれぞれ示す斜視図である。
【図７】図５のゴルフボールにおける内芯部とリブとからなる半成品の他の例を示す斜視図である。
【図８】図７の正面図である。
【図９】図８の半成品の他の例を示す一部正面図である。
【図１０】図８の半成品のさらに他の例を示す正面図である。
【図１１】図５に示すゴルフボールの製造方法の一例を示す図である。
【図１２】図５に示すゴルフボールの製造方法の一例を示す図である。
【図１３】図５に示すゴルフボールの製造方法の他の例を示す図である。
【図１４】本発明のゴルフボールの他の例を示す断面図である。
【図１５】本発明のゴルフボールの他の例を示す断面図である。
【図１６】本発明のゴルフボールの他の例を示す断面図である。
【発明を実施するための形態】
【００１８】
（第１実施形態）
本発明に係るゴルフボールの一実施形態を、図面を参照して説明する。図１は本実施形態に係るゴルフボールの断面図である。
【００１９】
図１に示すように、本実施形態に係るゴルフボールは、最内層１及び最外層５からなる球状のコア１０を、カバー７で被覆したいわゆるスリーピースのゴルフボールである。ゴルフボールの直径は、規則（Ｒ＆Ａ、及びＵＳＧＡ参照）の定めるところにより、４２．６７ｍｍ以上にする必要がある。但し、空力特性等を考慮するとボール径はできるだけ小さくすることが好ましく、例えば４２．７〜４３．７ｍｍとすることができる。
【００２０】
最内層１は、球状に形成され、ゴム組成物で形成されている。最内層１の直径は３６ｍｍ以下にすることが好ましく、１８〜３６ｍｍにすることがさらに好ましく、２３〜３３ｍｍにすることが特に好ましい。また、最内層１の中心の硬度は、例えば、ＪＩＳ−Ｃ硬度で５０以下にすることができる。この硬度は、２０〜５０とすることが好ましく、２５〜４５にすることがさらに好ましい。
【００２１】
最外層５は、ゴム組成物又はエラストマーで構成されている。最外層５の層厚は、例えば、３ｍｍ以上にすることができる。この層厚は、３〜１０ｍｍにすることが好ましく、３〜８ｍｍにすることがさらに好ましい。また、最外層５の径方向内方の表面の硬度は、ＪＩＳ−Ｃ硬度で８５〜１００であることが好ましく、９０〜１００であることがさらに好ましく、９０〜９５であることが特に好ましい。このとき、最外層５の径方向内方の表面と、最内層１の径方向外方の表面との硬度差、つまり両層１，５の境界付近の硬度差が、ＪＩＳ−Ｃ硬度で、例えば２５以上とすることができる。この硬度差は、２５〜７０であることが好ましく、３０〜７０であることがさらに好ましく、３０〜５０であることが
特に好ましい。この観点から、最内層１の径方向外方の表面のＪＩＳ−Ｃ硬度は、５７．０〜７０であることが好ましく、５７．０〜６７．０であることがさらに好ましい。
【００２２】
カバー７は、エラストマーで構成されている。そして、その表面には図示を省略する所定のディンプルが形成されている。カバー７の層厚は０．３〜２．６ｍｍとするのが好ましく、１．２〜２．０ｍｍとするのがさらに好ましい。この範囲外も可能ではあるが、その理由は、カバー７の層厚が０．３ｍｍより小さくなると、カバー７の耐久性が著しく低下するとともに成形が困難になる一方、２．６ｍｍを越えると打感が硬くなり過ぎるからである。また、その表面の硬度はＪＩＳ−Ｃ硬度で７５〜９９とするのが好ましく、８５〜９５であることがさらに好ましい。なお、カバー７の硬度８５より小さくする場合には、反発性能を低下させないために、カバーの層厚を１．２より小さくすることが好ましい。また、ここでいう、カバー７の層厚とは、ディンプルが形成されていない径方向の最も外側の任意の一点から、中間層５と接する任意の一点までの距離を法線に沿って計測した値である。
【００２３】
上述した硬度は、次のように測定することができる。以下、図２を参照しつつ説明する。まず、ボールを２分割する。そして、最外層５については、当該部材よりも径方向内方に配置されている他の部材との界面から約１ｍｍ外側、つまり図２の破線Ａ上のポイントにおいて硬度を測定する。また、最内層１については、当該部材よりも径方向外方に配置されている他の部材との界面から約１ｍｍ内側、つまり図２の破線Ｂ上のポイントにおいて硬度を測定する。すなわち、本実施形態のゴルフボールは、最内層１、最外層５、及びカバー７が一体となっており、厳密に表面の硬度を計測することは困難であるので、上記のように、最外層５の内方表面から約１ｍｍ外側、及び最内層１の外方表面から約１ｍｍ内側を測定することとしている。したがって、硬度を測定するのに当たって、本発明におけるカバー７を除く各部材の「表面」とは、最外層５については、その内方表面から約１ｍｍ外側で測定してもよいことを意味し、最内層１については、その外方表面から約１ｍｍ内側で測定してもよいことを意味する。また、最内層１については、上述した表面硬度に加えて、ボールを２分割したときの中心付近Ｘを測定し、これを中心硬度として定義する。また、カバー７については、径方向外方の表面においてディンプルとディンプルの間の硬度を測定する。但し、上記測定において、部材の層厚が１ｍｍ未満の場合はその中間を測定する。また、計測値のバラツキを考慮して、少なくとも４箇所以上でなるべく等間隔に離して計測しその平均値とした方が、望ましい。なお、測定機器としては、例えばＡＳＫＥＲ  ＣＬ−１５０（高分子計器株式会社製）を用いることができ、この場合、ボールが針の重みでずれないようしっかりと固定したうえで測定を行なう。
【００２４】
次に、上記ゴルフボールの各部材を構成する材料について詳細に説明する。
【００２５】
最内層１は、基材ゴム、架橋材、不飽和カルボン酸の金属塩、充填剤等を配合した公知のゴム組成物で製造することができる。基材ゴムとしては、天然ゴム、ポリイソプレンゴム、スチレンブタジエンゴム、ＥＰＤＭ等を使用できるが、シス１，４結合を少なくとも４０％以上、好ましくは８０％以上を有するハイシスポリブタジエンを使用することが特に好ましい。
【００２６】
架橋剤としては、例えばジクミルパーオキサイドやｔ−ブチルパーオキサイドのような有機過酸化物を使用することができるが、ジクミルパーオキサイドを使用するのが特に好ましい。配合量は、基材ゴム１００重量部に対して０．３〜５重量部であり、好ましくは０．５〜２重量部である。
【００２７】
不飽和カルボン酸の金属塩としては、アクリル酸又はメタクリル酸のような炭素数３〜８の一価又は二価の不飽和カルボン酸の金属塩を使用することが好ましいが、アクリル酸
亜鉛を使用するとボールの反発性能を向上することができ、特に好ましい。配合量は、基材ゴム１００重量部に対して１〜４０重量部にするのが好ましい。
【００２８】
充填剤は、コア１に通常配合されるものを使用することができ、例えば酸化亜鉛、硫酸バリウム、炭酸カルシウム等を使用することができる。また、必要に応じて老化防止剤、またはしゃく解剤、軟化材等を配合してもよい。
【００２９】
なお、最内層１を構成する材料は、上記ゴム組成物の他、公知のエラストマーを用いることができる。
【００３０】
最外層５は、ゴム組成物またはエラストマー或いはその混合物で構成されており、ゴム組成物で形成する場合には、上記した最内層１と同様の材料で構成することができる。但し、本実施形態においては、不飽和カルボン酸や有機過酸化物の配合量を最内層１の場合と異ならせる等して、最内層１の硬度と最外層５の硬度とが異なるように設定される。例えば、最外層５における不飽和カルボン酸および有機過酸化物の配合量を多くすることにより、最外層５の硬度を最内層１の硬度よりも高くすることができる。
【００３１】
最外層５をエラストマーで構成する場合には、例えばスチレン−ブタジエン−スチレンブロックコポリマー（ＳＢＳ）、スチレン−イソプレン−スチレンブロックコポリマー（ＳＩＳ）、スチレン−エチレン−ブチレン−スチレンブロックコポリマー（ＳＥＢＳ）、スチレン−エチレン−プロピレン−スチレンブロックコポリマー（ＳＥＰＳ）のようなスチレン系熱可塑性エラストマー；ポリエチレンまたはポリプロピレンをハードセグメントとし、ブタジエンゴム、アクリルニトリルブタジエンゴム、エチレン・プロピレンゴムをソフトセグメントとするオレフィン系熱可塑性エラストマー；結晶ポリ塩化ビニルをハードセグメントとし、非晶ポリ塩化ビニルまたはアクリロニトリル・ブタジエンゴムをソフトセグメントとする塩化ビニル系熱可塑性エラストマー；ポリウレタンをハードセグメントとし、ポリエーテルまたはポリエステルをソフトセグメントとするウレタン系熱可塑性エラストマー；ポリエステルをハードセグメントとし、ポリエーテルまたはポリエステルをソフトセグメントとするポリエステル系熱可塑性エラストマー；ポリアミドをハードセグメントとし、ポリエーテルまたはポリエステルをソフトセグメントとするポリアミド系熱可塑性エラストマー；アイオノマー樹脂などを使用することができる。
【００３２】
カバー７は、公知のエラストマーで構成され、上記最外層５と同じものを使用することができる。
【００３３】
以上のように、本実施形態によれば、最外層５の径方向内方の表面のＪＩＳ−Ｃ硬度が８５〜１００と高いため、打撃時に高い反発性能を得ることができる。したがって、クラブのヘッドスピードの低い初心者などであっても、飛距離を伸ばすことができる。その一方で、最内層１の径方向外方の表面のＪＩＳ−Ｃ硬度が、最外層５の径方向内方の表面のＪＩＳ−Ｃ硬度よりも２５以上低く、且つ最内層５の中心のＪＩＳ−Ｃ硬度が５０以下としているため、打感を柔らかくすることができる。このように、ヘッドスピードの低い使用者にとっては、最内層１の硬度を低くすることで打感を柔らかくすることができるが、ヘッドスピードが低い限りにおいては、最内層１の硬度が低くなっても、反発には大きい影響を与えることはない。よって、このような使用者にとって、本実施形態に係るゴルフボールは、高い反発性能と良好な打感を提供することができる。
【００３４】
また、最内層１と最外層５との間の硬度差が大きいので、次のような利点がある。最外層５の硬度が最内層１の硬度よりも大きいことから、次の効果を得ることができる。以下では、図３及び図４を用いて作用効果のメカニズムを説明するが、各図においては便宜上、カバーを省略している。まず、図３に示すように、ドライバーで打撃を行った場合、打
撃力は、クラブフェース面Ｓの法線方向Ｎに大きく作用し変形が大きくなる。その一方で、クラブフェース面に平行な方向Ｖ（ボールの接線方向）に作用する摩擦力Ｘは小さい。しかも、最外層５の硬度が最内層１よりも高いことから、相対的に径方向外方が硬いため、打撃を受けた際の変形時には上記摩擦力Ｘが小さくなる。その結果、バックスピンは低減されることになる(効果１)。このとき、摩擦力が小さいことから、飛び出し方向Ｆの飛び出し角αが大きくなる。一方、図４に示すように、ボールがクラブフェース面Ｓから離れる過程での変形が元に戻る際には、捻り戻り作用によりバックスピンＢを減らす方向に力Ｋが作用する(効果２)。このとき、最内層１の硬度が最外層５よりも低いことに起因して打撃による衝撃力が長く維持されるため、捻り戻り作用による力Ｋが大きくなる。よって、これら２つの効果により、バックスピンの量は少なくなり、飛び出し角が大きくなる。
【００３５】
さらに、上記ゴルフボールにおいては、高いヘッドスピードで打撃を行うと、最内層１の変形がさらに大きくなり、反発が低下することが考えられるが、これによって、例えば、ＵＳＧＡの規則に定められた規定の反発係数を遵守することができる。
【００３６】
（第２実施形態）
本発明に係るゴルフボールの第２実施形態を、図面を参照して説明する。図５は本実施形態に係るゴルフボールの断面図である。
【００３７】
本実施形態に係るゴルフボールが第１実施形態と相違するのは、最内層１が３層で形成されている点である。これ以外の点は、第１実施形態と同じであるため、以下では、主として相違点のみを説明する。
【００３８】
図５に示すように、本実施形態に係るゴルフボールにおいては、最内層１が、球状の内芯部１１、リブ（支持部）３、及び充填層４で形成されており、内芯部１１が、リブ３と、充填層４とよりなる包囲層により被覆されている。これをさらに最外層５及びカバー７で被覆している。すなわち、本実施形態に係るゴルフボールは、いわゆるファイブピースゴルフボールである。
【００３９】
図６は、内芯部１１（ａ）、この内芯部１１にリブ３を配置した半成品（ｂ）、及びこれにさらに充填層４を被覆した半成品（ｃ）を示す斜視図である。各リブ３は、ゴム組成物又はエラストマーで構成されており、内芯部１１の表面に描かれ相互に直交する大円に沿って延びている。そして、これらリブ３によって内芯部１１の表面には８個の凹部１８が形成されている。内芯部１１の径は、３５ｍｍ以下とすることが好ましく、好適には１７ｍｍ〜３５ｍｍであり、さらに好ましくは、２２ｍｍ〜３２ｍｍである。内芯部１１の中心の硬度は、第１実施形態の最内層の中心の硬度と同じであるが、内芯部１１の径方向外方の表面のＪＩＳ−Ｃ硬度は、６０より小さい硬度であることが好ましく、好適には２５〜５５であり、さらに好ましくは、２５〜４５である。また、リブ３の高さは、１〜１０ｍｍであることが好ましく、２〜８ｍｍにすることがさらに好ましい。なお、リブ３の高さは上記範囲外も可能ではあるが、リブ３の高さを１０ｍｍ以内にしておくと、製造時にリブが倒れるのを防止することができる。
【００４０】
また、図５に示すように、各リブ３は、内芯部１１側にいくにしたがってその幅が増大するように断面台形状に形成されている。リブ３の径方向外方の上端部の幅ａは１．５〜３．０ｍｍにすることが好ましく、またリブ３の径方向内方の下端部の幅ｂは７〜１２ｍｍにすることが好ましい（なお、幅ｂが１２ｍｍの場合の内芯部の径は１６．９７ｍｍとなりうる）。これ以外も可能ではあるが、このようにリブ３の各端部の下限を設定すると、後述するように、製造時に充填層用の材料を充填する際に、成形型を締めるときの圧力からくる材料の充填圧によってリブ３が変形するのを防止することができる。その結果、
内芯部１１を成形型の中心に正確に保持することができる。このようなリブ３の形状によって、各凹部１８は３つのリブ３と、僅かに露出する内芯部１１の表面とによって囲まれる三角錐状に形成されている。そして、この内芯部１１の露出部分は、充填層４と接触している。
【００４１】
充填層４は、リブ３の高さとほぼ同じ層厚を有し、リブ３によって囲まれる８つの凹部１８に充填されてその外形が略球形をなしている。このとき、充填層４は、各凹部１８に充填されることにより三角錐状に形成されている。また、図６（ｃ）に示すように、リブ３の上端面は充填層４から露出した状態になっており、最外層５に接触している。また、リブ３及び充填層４の硬度は、内芯部１１よりも大きくすることが好ましく、両者の硬度を同じにしてもよい。あるいは充填層４の硬度をリブ３の硬度よりも高くすることもできる。すなわち、径方向の外方から内方に向かって硬度が低くなることが好ましい。リブ３及び充填層４の径方向外方の表面の硬度は、ＪＩＳ−Ｃ硬度で７０以下とすることができる。具体的には、４１．０〜７０であることが好ましく、５２．０〜６７．０であることがさらに好ましい。なお、硬度の測定方法は、第１実施形態で示したとおりである。
【００４２】
内芯部１１を構成する材料は、第１実施形態で説明したゴム組成物とすることができる。また、リブ３及び充填層４は、第１実施形態で説明したゴム組成物またはエラストマーで構成することができる。
【００４３】
以上のように、本実施形態によれば、リブ３の径方向外方の端部が最外層５に接触しているため、内芯部１１は、リブ３によって最外層５に支持されることになる。さらに充填層４の径方向内方の端部が内芯部１１に接触しているため、充填層４によっても内芯部１が支持されることになる。したがって、内芯部１１がボールの中心に強固に保持されるため、製造時に偏芯が生じるのを防止することができる。
【００４４】
また、上記ゴルフボールにおいては、最内層１を、内芯部１１と、この内芯部１１を覆うリブ３及び充填層４とで構成しているため、次の効果を得ることができる。すなわち、内芯部の中心のＪＩＳ−Ｃ硬度が５０以下であるのに対し、最外層５の硬度はこれよりも２５以上となっており、硬度差が大きくなっている。そのため、打撃時の内芯部１１の中心付近の大きい変形に最外層５が追随できず、最外層５が損傷するおそれがある。これに対して、内芯部１１と最外層５との間に、ＪＩＳ−Ｃ硬度が７０以下であるリブ３と充填層４とを設けることによって、上述した大きい硬度差を緩和することができる。このため、内芯部１１の中心部の大きい変形によっても最外層５の損傷を防止することができ、耐久性を向上することができる。
【００４５】
ところで、上述したリブは、種々の形状にすることができるが、製造時に充填層４を効率よく成形する観点からは、次のような切欠部をリブ３に形成することが好ましい。図７に示すように、リブ３の一部に切欠部３１を形成することもできる。この例では、各リブ３は大円上の交点付近に切欠部３１を有している。より詳細には、図８に示すように、切欠部３１は、大円の交点Ｐを通る内芯部１１の法線ｎと垂直な平面Ｈに沿って延びる面３１ａを有するように形成されている。すなわち、この切欠部３１は、上記平面Ｈでリブ３を切り取ることによって形成される。なお、この切欠部３１の深さＤ、つまり切欠部３１がない仮想的なリブ３の上端から切欠部３１の最深部までの長さは、１．２〜３．６ｍｍにすることが好ましい。
【００４６】
このように切欠部３１を形成することにより、大円の交点Ｐを中心として配置される４つの凹部１８が連通し、充填層用の材料を切欠部３１を介して各凹部１８に容易に行き渡らせることができる。この場合、図９に示すように、平面Ｈからリブ３の中央側へ１〜３度傾斜した平面Ｈ１、つまり内芯部１１の法線ｎと正面視において９１〜９３°の角度を
なす平面に沿って切欠部３１の面３１ａを形成するようにしてもよい。このようにすると、上記傾斜が抜き勾配となり、例えば成形型が上型と下型の２つの型から構成されている場合に、リブ３を成形型から容易に取り出すことができる。
【００４７】
また、リブ３において各交点Ｐによって区切られた各円弧セクションＳの中間に切欠部を設けることもできる。すなわち、図１０に示すように、円弧セクションＳの円弧方向の中心点を通るコア１の法線ｍ上の一点Ｑから両端の交点Ｐ側へ延びる２つの面３２ａを有するように切欠部３２を形成することもできる。この場合、面３２ａと法線ｍとが正面視で４５〜４８度をなすようにすることが好ましい。このようにすると、上記したように、リブ３を成形型から容易に抜き出すことができる。
【００４８】
なお、円弧セクションＳは、図７、図８，または図９に示す切欠部３１、及び図１０に示す切欠部３２の両方を有するようにしてもよい。
【００４９】
次に、上記のように構成されたゴルフボールの製造方法の一例について図１１〜図１３を参照しつつ説明する。まず、ゴム組成物を成形型内で、例えば１３０〜１６５℃で５〜２５分間、プレスして内芯部１１を形成する。このとき、内芯部１１は上述のようにエラストマーによって構成してもよく、この場合、プレス成形の他、射出成形で内芯部１１を形成することができる。次に、こうして成形された内芯部１１を、図１１（ａ）に示す第１の成形型２内に配置する。第１の成形型２は、上型２ａ及び下型２ｂから構成されており、それぞれにキャビティが形成されている。各キャビティは、内芯部１１の表面と対応する半球状の受入部２１と、この受入部の壁面に形成された溝２２とから構成されている。溝２２は、受入部２１の大円に沿って深さが略同一に形成されているが、３つの大円の各交点部分の溝は他の部分に比べて浅くなっている。これにより、リブ３に上記切欠部が形成されるようになっている。また、溝２２の表面は荒研磨により粗く仕上げられており、これによって成形されたリブ３の表面に微細な凹凸を形成することができ、充填層５との密着性を向上することができる。
【００５０】
そして、図１１（ｂ）に示すように、第１の成形型２の受入部２１に内芯部１１を配置するとともに、溝２２にリブ用の材料である未加硫のゴム組成物を配置し、例えば１４０〜１６５℃で５〜２５分間全加硫してプレス成形を行い、内芯部１１の表面に複数のリブ３を形成する。
【００５１】
続いて、内芯部１１及びリブ３からなる半成品を第１の成形型２から取り出し、第２の成形型６内に配置する。図１２（ａ）に示すように、この第２の成形型６は、上型６ａ及び下型６ｂからなり、これらには上記リブ３の最外径と対応する半球状のキャビティ６１がそれぞれ形成されている。すなわち、このキャビティ６１の壁面にリブ３の上端面が接するようになっている。また、上型６ａ及び下型６ｂのキャビティ６１は、第１の成形型２と同様に表面が粗く仕上げられるとともに、各キャビティ６１の周囲には複数の凹状のバリを溜める部分６２が形成されている。
【００５２】
そして、図１２（ａ）に示すように、下型６ｂのキャビティ６１に未加硫のゴム組成物Ｎ２を挿入するとともに、上記のように形成した半成品の上部にゴム組成物Ｎ２を配置し、この半成品を上型６ａ及び下型６ｂの間に配置する。続いて、図１２（ｂ）に示すように、上型６ａ及び下型６ｂを当接させ、ゴム組成物Ｎ２を１４０〜１６５℃で５〜２５分間全加硫してプレス成形を行い、充填層４を形成する。
【００５３】
このとき、内芯部１１の上部及び下型６ａのキャビティ１４１に配置されたゴム組成物Ｎ２は、半成品の表面にプレスされながら、凹部１８に充填されていく。上記したように隣接する各凹部１８は切欠部３１を介して連通しているため、ゴム組成物Ｎ２はすべての
凹部１８に行き渡り、均一に充填される。なお、充填層４は、図１３に示すように、射出成形により形成することもできる。この場合、リブ３に切欠部がなければ、すべての凹部１８に対してゲート８１を設けなければゴム組成物Ｎ２が均一に充填されないが、上記のようにリブ３に切欠部３１を設けることにより、１箇所のゲート８１からゴム組成物を注入しても、切欠部３１を介して各凹部１８にゴム組成物が均一に充填される。
【００５４】
このように、リブ３に切欠部３１が形成され、隣接する凹部１８が切欠部３１を介して連通しているため、ゴム組成物Ｎ２が内芯部１１の表面のいずれの位置からプレスされても、すべての凹部１８に行き渡って充填される。したがって、充填層４を容易に被覆することができ、製造時間を大幅に短縮することができる。なお、ここでは、充填層４をゴム組成物を用いて構成しているが、エラストマーを用いることもできる。この場合、射出成形によって充填層４を形成することができる。このとき、半成品は、リブ３によって、金型に支持されているため、内芯部１１を金型の中心に保持することができる。これにより、内芯部１１の偏心を防止することができる。
【００５５】
こうして充填層４の成形が完了すると、内芯部１１、リブ３及び充填層４からなる半成品を第２の成形型６から取り出す。これに続いて、この半成品の表面に、最外層５、カバー７を順にプレス成形或いは射出成形により被覆すると、本実施形態のゴルフボールが完成する。
【００５６】
なお、上記の説明では、切欠部が形成された充填層４を有するゴルフボールの製造方法について説明したが、切欠部がないものもほぼ同様の方法で製造することができる。但し、切欠部がない場合には、各凹部に最外層の材料が充填されるように材料を配置してプレス成形したり、射出成形の場合には各凹部に対応する複数のゲートを設ける必要がある。
【００５７】
以上、本発明の実施形態について説明したが、本発明はこれに限定されるものではなく、その趣旨を逸脱しない限りにおいて、種々の変更が可能である。例えば、第２実施形態では、内芯部１１をリブ３及び充填層４で被覆しているが、図１４に示すように、内芯部１１を１つの層で被覆することもできる。すなわち、リブ及び充填層を一体化した包囲層３０で、内芯部１１を被覆することもできる。この場合、包囲層３０の材料、硬度は、上述したリブ３及び充填層４のいずれかと同じにすることができる。このような構成によっても、最外層５と最内層１の中心部との間の大きい硬度差を包囲層３０によって緩和することができる。このため、最内層１の中心部付近の大きい変形によっても最外層５の損傷を防止することができ、耐久性を向上することができる。
【００５８】
また、図１５に示すように、内芯部１１とリブ３とを一体化することができ、これによりフォーピースのゴルフボールとすることもできる。材料及び硬度は、上述した内芯部１１と同じにすることができる。
【００５９】
リブ３の形状は、種々の形態があり、上述した断面三角状のほか、棒状、円筒状などにすることができる。また、内芯部１１を支持するために、内芯部１１を挟んで対称な位置に配置されることが好ましい。例えば、図１６（ａ）に示すように、内芯部１１を挟んで２つのリブ３を配置することができる。図１６（ｂ）は図１６（ａ）の内芯部とリブとを一体化したものである。図１６（ｃ）は、４つのリブ３を設けたものであり、図１６（ｄ）は内芯部１１とリブとを一体化したものである。
【実施例】
【００６０】
以下、本発明の実施例について説明する。但し、本発明は、この実施例に限定されない。
【００６１】
まず、本発明の実施例１〜７に係る７種類のゴルフボールと、比較例に係る１種類のゴルフボールとを作製した。実施例１に係るゴルフボールは、上記第１実施形態と同様の形態、すなわち、図１に示すような形状をしたスリーピースのゴルフボールである。実施例２に係るゴルフボールは、図１４に示すような形状のフォーピースのゴルフボールである。また、実施例３〜７及び比較例に係るゴルフボールは、上記第２実施形態と同様の形態、すなわち、図５に示すような形状のファイブピースのゴルフボールである。各実施例及び比較例に係るゴルフボールの各部材の寸法やJIS−C硬度は、表1に記載されている通りであり、また、実施例７を除く、各実施例及び比較例において、最外層はアイオノマー（HPF-1000、Dupont社製）により形成されており、カバーはアイオノマー（Surlyn9910,Sulryn8940,Surlyn8320からなり、これらの重量比は、Surlyn9910:Sulryn8940:Surlyn8320＝8:7:5である。全てDupont社製）により形成されている。各実施例及び比較例に係るゴルフボールの最内層、内芯部、リブ、充填層、包囲層、および実施例７の最外層はゴム組成物を材料としており、各ゴム組成物の配合は、表２に示している通りである。なお、これらのボールは、直径42.7mm、重量45.5gで製造されている。
【００６２】
表１中の各部材のJIS−C硬度は、上述した方法で測定されており、具体的には、まず、最内層及び内芯部は、その中心部と表面（境界から１mm内側のポイント）の２つのポイントで測定し、表1に中心部／表面の形式で記載した。また、表１中のリブ、充填層、及び包囲層のJIS−C硬度は、最外層との境界から１mm内側のポイントで測定しており、最外層のJIS−C硬度は、最内層（リブ、充填層、又は包囲層）との境界から１mm外側のポイントで測定している。また、表１中の「硬度差」とは、最外層と最内層とのJIS−C硬度の差を示している。
【００６３】
以上のように作製した各実施例及び比較例に係るゴルフボールに対して、反発係数及びコンプレッションを測定し、衝突速度が３８m/sのときの反発係数を「反発係数１」、衝突速度が４２m/sのときの反発係数を「反発係数２」として表１に示し、この反発係数１と反発係数２の差を「反発係数の差」として表１に示した。また、表１中の「Comp.」とは、コンプレッションを意味している。以下、反発係数及びコンプレッションの測定方法を説明する。
【００６４】
（反発係数）
反発係数の測定方法について説明すると、まず、エアーガンにより、エアガンの発射口から水平方向に距離２ｍだけ離れた地点に垂直に設置された厚さ約５ｃｍの固定した鉄板に向けて、各実施例及び比較例に係るゴルフボールを発射する。そして、鉄板に衝突して反射した各ゴルフボールの衝突前後のボールの速度を測定し、衝突前の速度に対する、衝突後の速度の比を反発係数とする。
【００６５】
（コンプレッション）
コンプレッションとは、圧縮試験機にてボールを所定の大きさだけ変形させるのに要する力をいう。具体的には、圧縮試験機として、精密万能試験機  オートグラフ  AG-5000D（島津製作所製）を使用し、10mm/minでボールを２．５４ｍｍ圧縮変形させた時の荷重を測定している。このように測定したコンプレッションが小さいと、ドライバーなどショットの打感が柔らかく感じられ、同数値が大きい程硬く感じられることとなる。結果は、表１に示す通りである。
【００６６】
（打感）
ヘッドスピードが４０ｍ/s程度の女子プロや、シニアのトップアマチュア、10名に実打をしてもらった。この結果、非常に柔らかいと感じたものを「◎」、柔らかいと感じたものを「○」、やや柔らかいと感じたものを「△」、硬いと感じたものを「×」として、最も多い評価結果を、表１に示した。
【００６７】
【表１】
2012020118.tif 000003
【００６８】
【表２】
2012020118.tif 000004
【００６９】
表１に示したように、各実施例では最外層よりも内側の層の硬度がかなり低くなっているが、衝突速度が４２m/s程度では、その影響が出ておらず、比較例と比べても遜色のない値が得られている。また、より遅い衝突速度である３８ｍ/sでは、比較例よりも実施例の方が高い反発係数となっている。したがって、各実施例に係るゴルフボールでは、ヘッドスピードの低い使用者に対して、打撃後のボールの初速を速くすることができ、ひいては飛距離を伸ばすことができる。
【００７０】
また、コンプレッション及び打感について、各実施例では、最外層とそれよりも内側の層との境界の硬度が大きく、内側の層の硬度が低いため、表１によれば、コンプレッションが小さく良好な打感を得ている。一方、比較例では、境界の硬度差が１６と小さく、内側の層の硬度が高いため、打感が悪くなっており、コンプレッションも高い値となっている。
【００７１】
以上より、本実施例に係るゴルフボールでは、ヘッドスピードの低い使用者に対して、良好な打感を提供できるとともに、飛距離を伸ばすことができる。 
【符号の説明】
【００７２】
１  最内層
１０  コア
１１  内芯部
３  リブ（支持部）
４  充填層
５  最外層
７  カバー
【図１】
2012020118.tif 000005
【図２】
2012020118.tif 000006
【図３】
2012020118.tif 000007
【図４】
2012020118.tif 000008
【図５】
2012020118.tif 000009
【図６】
2012020118.tif 000010
【図７】
2012020118.tif 000011
【図８】
2012020118.tif 000012
【図９】
2012020118.tif 000013
【図１０】
2012020118.tif 000014
【図１１】
2012020118.tif 000015
【図１２】
2012020118.tif 000016
【図１３】
2012020118.tif 000017
【図１４】
2012020118.tif 000018
【図１５】
2012020118.tif 000019
【図１６】
2012020118.tif 000020